(57)【要約】      （修正有）【課題】融点を上げ、軟化点等の特性を向上させたワックス改良剤及びゲル化剤、又は改質剤として使用することができる化合物の提供。【解決手段】下記式に代表されるシス異性体及びトランス異性体の混合物であってもよい１−フェニルシクロヘキサノール誘導体、及び該誘導体を含む相変化インク。2014118411.tif 000037【選択図】なし【特許請求の範囲】
【請求項１】
式
【化１】
2014118411.tif 000028
の化合物であって、
式中、Ｒ１、Ｒ２、Ｒ３、Ｒ４、Ｒ５、Ｒ６、Ｒ７、Ｒ８、Ｒ９およびＲ１０はそれぞれ独立して、水素、アルキル、アリール、アリールアルキル、アルキルアリール、直鎖炭化水素、分岐鎖炭化水素、ハロゲンおよびこれらの混合物からなる群のメンバーから選択され；
Ｘ１、Ｘ２、Ｘ３、Ｘ４およびＸ５はそれぞれ独立して、水素、アルキル、アリール、アリールアルキル、アルキルアリール、アルコキシル、アリールオキシ、直鎖炭化水素、分岐鎖炭化水素、ハロゲンおよびこれらの混合物からなる群のメンバーから選択され；
前記化合物は任意で、Ｒ１からＲ１０の１つのみが非水素基であるシス異性体およびトランス異性体の混合物であってよい、化合物。
【請求項２】
前記化合物が式
【化２】
2014118411.tif 000029
のものである、請求項１に記載の化合物。
【請求項３】
式中、Ｒ１、Ｒ２、Ｒ３、Ｒ４、Ｒ５、Ｒ６、Ｒ７、Ｒ８、Ｒ９およびＲ１０はそれぞれ水素であり、Ｘ１、Ｘ２、Ｘ３、Ｘ４およびＸ５はそれぞれ水素である；または
Ｒ１、Ｒ２、Ｒ３、Ｒ４、Ｒ５、Ｒ６、Ｒ７、Ｒ８、Ｒ９およびＲ１０の少なくとも１つはアルキルである；または
Ｒ１、Ｒ２、Ｒ３、Ｒ４、Ｒ５、Ｒ６、Ｒ７、Ｒ８、Ｒ９およびＲ１０の少なくとも１つはアルキルであり、Ｘ１、Ｘ２、Ｘ３、Ｘ４およびＸ５はそれぞれ水素である、請求項１に記載の化合物。
【請求項４】
式
【化３】
2014118411.tif 000030
のシスおよびトランス混合物を含む、請求項１に記載の化合物。
【請求項５】
ワックス、オイル、溶媒、水、有機液体、無機液体およびこれらの組合せからなる群のメンバーを含む担体と；
式
【化４】
2014118411.tif 000031
の化合物と：を含む組成物であって、
式中、Ｒ１、Ｒ２、Ｒ３、Ｒ４、Ｒ５、Ｒ６、Ｒ７、Ｒ８、Ｒ９およびＲ１０はそれぞれ独立して、水素、アルキル、アリール、アリールアルキル、アルキルアリール、直鎖炭化水素、分岐鎖炭化水素、ハロゲンおよびこれらの混合物からなる群のメンバーから選択され；
Ｘ１、Ｘ２、Ｘ３、Ｘ４およびＸ５はそれぞれ独立して、水素、アルキル、アリール、アリールアルキル、アルキルアリール、アルコキシル、アリールオキシ、直鎖炭化水素、分岐鎖炭化水素、ハロゲンおよびこれらの混合物からなる群のメンバーから選択され；
前記化合物は任意で、Ｒ１からＲ１０の１つのみが非水素基であるシス異性体およびトランス異性体の混合物であってよい、組成物。
【請求項６】
前記化合物が式
【化５】
2014118411.tif 000032
のシスおよびトランス混合物を含む、請求項５に記載の組成物。
【請求項７】
担体と；
任意の着色剤と；
式
【化６】
2014118411.tif 000033
の化合物とを含む相変化インクであって、
式中、Ｒ１、Ｒ２、Ｒ３、Ｒ４、Ｒ５、Ｒ６、Ｒ７、Ｒ８、Ｒ９およびＲ１０はそれぞれ独立して、水素、アルキル、アリール、アリールアルキル、アルキルアリール、直鎖炭化水素、分岐鎖炭化水素、ハロゲンおよびこれらの混合物からなる群のメンバーから選択され；
Ｘ１、Ｘ２、Ｘ３、Ｘ４およびＸ５はそれぞれ独立して、水素、アルキル、アリール、アリールアルキル、アルキルアリール、アルコキシル、アリールオキシ、直鎖炭化水素、分岐鎖炭化水素、ハロゲンおよびこれらの混合物からなる群のメンバーから選択され；
前記化合物は任意で、Ｒ１からＲ１０の１つのみが非水素基であるシス異性体およびトランス異性体の混合物であってよい、相変化インク。
【請求項８】
前記担体は、１２０℃以上の融点を有する少なくとも１つのワックスを含む、請求項７に記載の相変化インク。
【請求項９】
前記化合物が式
【化７】
2014118411.tif 000034
のシスおよびトランス混合物を含む、請求項７に記載の相変化インク。
【請求項１０】
担体と；任意の着色剤と；式
【化８】
2014118411.tif 000035
の化合物とを含む相変化インク組成物を含むインクジェットプリンタスティックまたはペレットであって、
式中、Ｒ１、Ｒ２、Ｒ３、Ｒ４、Ｒ５、Ｒ６、Ｒ７、Ｒ８、Ｒ９およびＲ１０はそれぞれ独立して、水素、アルキル、アリール、アリールアルキル、アルキルアリール、直鎖炭化水素、分岐鎖炭化水素、ハロゲンおよびこれらの混合物からなる群のメンバーから選択され；
Ｘ１、Ｘ２、Ｘ３、Ｘ４およびＸ５はそれぞれ独立して、水素、アルキル、アリール、アリールアルキル、アルキルアリール、アルコキシル、アリールオキシ、直鎖炭化水素、分岐鎖炭化水素、ハロゲンおよびこれらの混合物からなる群のメンバーから選択される、または
前記化合物が式
【化９】
2014118411.tif 000036
のシスおよびトランス混合物を含む、インクジェットプリンタスティックまたはペレット。
【発明の詳細な説明】
【技術分野】
【０００１】
本開示は、ワックス改良剤およびゲル化剤として使用することができるフェニルシクロヘキサノール誘導体に関する。より詳細には、本開示は、式
【化１】
2014118411.tif 000002
の化合物であり、
式中、Ｒ１、Ｒ２、Ｒ３、Ｒ４、Ｒ５、Ｒ６、Ｒ７、Ｒ８、Ｒ９およびＲ１０はそれぞれ独立して、水素、アルキル、アリール、アリールアルキル、アルキルアリール、直鎖炭化水素、分岐鎖炭化水素、ハロゲンおよびこれらの混合物からなる群のメンバーから選択され；Ｘ１、Ｘ２、Ｘ３、Ｘ４およびＸ５はそれぞれ独立して、水素、アルキル、アリール、アリールアルキル、アルキルアリール、アルコキシル、アリールオキシ、直鎖炭化水素、分岐鎖炭化水素、ハロゲンおよびこれらの混合物からなる群のメンバーから選択され；該化合物は任意で、Ｒ１からＲ１０の１つのみが非水素基であるシス異性体およびトランス異性体の混合物であってよい、化合物に関する。
【背景技術】
【０００２】
ワックスは、相変化インクの重大な成分を形成し得る。多くのワックスは、望ましくない特徴（低融点および低ロバスト性等）を示す。融点を上げ、特性（軟化点等）を向上させた改良ワックスが必要である。さらに、ワックス改良剤、ゲル化用の剤またはゲル化剤として機能し得る材料が必要である。さらに、ワックス、炭化水素、有機液体、クリーム、ゲル、化粧品または他の材料のためのゲル化剤または改質剤として機能し得る材料が必要である。
【発明の概要】
【課題を解決するための手段】
【０００３】
記載されるのは、式
【化２】
2014118411.tif 000003
の化合物であり、
式中、Ｒ１、Ｒ２、Ｒ３、Ｒ４、Ｒ５、Ｒ６、Ｒ７、Ｒ８、Ｒ９およびＲ１０はそれぞれ独立して、水素、アルキル、アリール、アリールアルキル、アルキルアリール、直鎖炭化水素、分岐鎖炭化水素、ハロゲンおよびこれらの混合物からなる群のメンバーから選択され；Ｘ１、Ｘ２、Ｘ３、Ｘ４およびＸ５はそれぞれ独立して、水素、アルキル、アリール、アリールアルキル、アルキルアリール、アルコキシル、アリールオキシ、直鎖炭化水素、分岐鎖炭化水素、ハロゲンおよびこれらの混合物からなる群のメンバーから選択され；該化合物は任意で、Ｒ１からＲ１０の１つのみが非水素基であるシス異性体およびトランス異性体の混合物であってよい。
【０００４】
また、記載されるのは、担体と；式
【化３】
2014118411.tif 000004
の化合物とを含む組成物であり、
式中、Ｒ１、Ｒ２、Ｒ３、Ｒ４、Ｒ５、Ｒ６、Ｒ７、Ｒ８、Ｒ９およびＲ１０はそれぞれ独立して、水素、アルキル、アリール、アリールアルキル、アルキルアリール、直鎖炭化水素、分岐鎖炭化水素、ハロゲンおよびこれらの混合物からなる群のメンバーから選択され；Ｘ１、Ｘ２、Ｘ３、Ｘ４およびＸ５はそれぞれ独立して、水素、アルキル、アリール、アリールアルキル、アルキルアリール、アルコキシル、アリールオキシ、直鎖炭化水素、分岐鎖炭化水素、ハロゲンおよびこれらの混合物からなる群のメンバーから選択され；該化合物は任意で、Ｒ１からＲ１０の１つのみが非水素基であるシス異性体およびトランス異性体の混合物であってよい。
【０００５】
また、記載されるのは、担体と；任意の着色剤と；式
【化４】
2014118411.tif 000005
の化合物とを含む相変化インクであり、
式中、Ｒ１、Ｒ２、Ｒ３、Ｒ４、Ｒ５、Ｒ６、Ｒ７、Ｒ８、Ｒ９およびＲ１０はそれぞれ独立して、水素、アルキル、アリール、アリールアルキル、アルキルアリール、直鎖炭化水素、分岐鎖炭化水素、ハロゲンおよびこれらの混合物からなる群のメンバーから選択され；Ｘ１、Ｘ２、Ｘ３、Ｘ４およびＸ５はそれぞれ独立して、水素、アルキル、アリール、アリールアルキル、アルキルアリール、アルコキシル、アリールオキシ、直鎖炭化水素、分岐鎖炭化水素、ハロゲンおよびこれらの混合物からなる群のメンバーから選択され；該化合物は任意で、Ｒ１からＲ１０の１つのみが非水素基であるシス異性体およびトランス異性体の混合物であってよい。
【０００６】
また、記載されるのは、担体と；任意の着色剤と；式
【化５】
2014118411.tif 000006
の化合物とを含む相変化インク組成物を含むインクジェットプリンタスティックまたはペレットであり、
式中、Ｒ１、Ｒ２、Ｒ３、Ｒ４、Ｒ５、Ｒ６、Ｒ７、Ｒ８、Ｒ９およびＲ１０はそれぞれ独立して、水素、アルキル、アリール、アリールアルキル、アルキルアリール、直鎖炭化水素、分岐鎖炭化水素、ハロゲンおよびこれらの混合物からなる群のメンバーから選択され；Ｘ１、Ｘ２、Ｘ３、Ｘ４およびＸ５はそれぞれ独立して、水素、アルキル、アリール、アリールアルキル、アルキルアリール、アルコキシル、アリールオキシ、直鎖炭化水素、分岐鎖炭化水素、ハロゲンおよびこれらの混合物からなる群のメンバーから選択され；該化合物は任意で、Ｒ１からＲ１０の１つのみが非水素基であるシス異性体およびトランス異性体の混合物であってよい。
【発明を実施するための形態】
【０００７】
本明細書中のゲル化剤化合物は、オイルおよびガスからインク、個人のケア製品（化粧品、クリームおよびローション等）に及ぶ産業における多くの用途に適している。本化合物は、熱溶融または相変化インク、クリーム、ゲル、化粧品が挙げられるがこれらに限定されない組成物における使用に適している。本化合物は、炭化水素、ワックス、オイル、溶媒、水、有機液体、無機液体および他の材料が挙げられるがこれらに限定されない材料を改良またはゲル化するために用いられてよい。本ゲル化剤化合物は、低コストであって、実施形態において、バイオベースの材料であってよい。実施形態において、本明細書中のゲル化剤化合物は、クリーム、化粧品およびローションにおける使用に適している。
【０００８】
本明細書中のゲル化剤化合物は、融点および軟化温度を上げるようにワックスの特性を強化するのに用いることができる。ワックスは、相変化固体インクを含む多くの用途において用いられる。これら材料のロバスト性の改善のための範囲を広げ、これらの特性を改良する必要性がある。ほとんどのワックスは５０から７０℃の範囲の融点を有するが、多くの用途では１２０℃以上で溶融するワックスが必要とされる。
【０００９】
実施形態において、本明細書中で提供されるゲル化剤化合物は、フェニルシクロヘキサノール誘導体である。ゲル化剤分子は、アルキル−またはアリール−マグネシウムハロゲン化物およびケトンの反応から合成され得る。
【００１０】
実施形態において、ゲル化剤化合物は、式
【化６】
2014118411.tif 000007
の化合物を含むフェニルシクロヘキサノール誘導体であり、
式中、Ｒ１、Ｒ２、Ｒ３、Ｒ４、Ｒ５、Ｒ６、Ｒ７、Ｒ８、Ｒ９およびＲ１０はそれぞれ独立して、水素、アルキル、アリール、アリールアルキル、アルキルアリール、直鎖炭化水素、分岐鎖炭化水素、ハロゲンおよびこれらの混合物からなる群のメンバーから選択され；
Ｘ１、Ｘ２、Ｘ３、Ｘ４およびＸ５はそれぞれ独立して、水素、アルキル、アリール、アリールアルキル、アルキルアリール、アルコキシル、アリールオキシ、直鎖炭化水素、分岐鎖炭化水素、ハロゲンおよびこれらの混合物からなる群のメンバーから選択され；
Ｒ１からＲ１０の基の１つが非水素である場合、該化合物はシス異性体およびトランス異性体の混合物であってよい。
【００１１】
本明細書中で用いられる用語「アルキル」は、脂肪族炭化水素基を指す。アルキル部分は「飽和アルキル」基であってよく、これは、いかなるアルケン部分またはアルキン部分も含まないことを意味する。アルキル部分はまた「不飽和アルキル」部分であってよく、これは、少なくとも１つのアルケン部分またはアルキン部分を含むことを意味する。「アルケン」部分は少なくとも２つの炭素原子および少なくとも１つの炭素−炭素二重結合からなる基を指し、「アルキン」部分は少なくとも２つの炭素原子および少なくとも１つの炭素−炭素三重結合からなる基を指す。アルキル部分は、飽和であるか不飽和であるかにかかわらず、分岐していても、直鎖であっても、環状であってもよい。
【００１２】
実施形態において、アルキル基は１つから４０の炭素原子を有してよい（本明細書中で記載される場合はいつでも、「１つから４０」等の数域は、与えられた範囲での各整数を指す；例えば、「１つから４０の炭素原子」は、アルキル基が１つの炭素原子、２つの炭素原子、３つの炭素原子等、最大４０までの炭素原子から構成され得ることを意味するが、本定義はまた、数域が指定されていない場合の用語「アルキル」の出現をも包含するものである）。アルキル基はまた、１つから１０の炭素原子を有する中程度のサイズのアルキルであってよい。アルキル基はまた、１つから４つの炭素原子を有する低級アルキルであってよい。本発明の化合物のアルキル基は、「Ｃ１からＣ４のアルキル」または類似の表示で指定されることがある。ほんの一例として、「Ｃ１からＣ４のアルキル」は、アルキル鎖中に１つから４つの炭素原子があることを示す、すなわち、該アルキル鎖は、メチル、エチル、プロピル、イソ−プロピル、ｎ−ブチル、イソ−ブチル、ｓｅｃ−ブチルおよびｔ−ブチルからなる群から選択される。
【００１３】
実施形態において、アルキル基は置換されても置換されなくともよい。置換される場合、水素に加えて任意の基が置換基であってよい。置換される場合、置換基は、以下の非限定的な例示：アルキル、シクロアルキル、ヒドロキシ、アルコキシ、シアノ、ハロおよびアミノ（一置換および二置換アミノ基を含む）から別々にかつ独立して選択される１つまたは複数の基である。典型的なアルキル基として、メチル、エチル、プロピル、イソプロピル、ブチル、イソブチル、第三級ブチル、ペンチル、ヘキシル、エテニル、プロペニル、ブテニル、シクロプロピル、シクロブチル、シクロペンチル、シクロヘキシルが挙げられるが、決してこれらに限定されるものではない。各置換基がさらに置換されてよい。
【００１４】
本明細書中で用いられる用語「アリール」は、単独でまたは組み合わせて、１つ、２つまたは３つの環を含む炭素環芳香族系を意味する（これらの環は、ペンダント様に集まって付着してよく、または融合してよい）。用語「アリール」は、芳香族ラジカル（ベンジル、フェニル、ナフチル、アントラセニルおよびビフェニル等）を含む。
【００１５】
本明細書中で用いられる用語「アリールアルキル」は、単独でまたは組み合わせて、アルキル基を介して親分子部分に付着したアリール基を指す。用語「アルカンジイル」は、アルカン基の二価ラジカルを指す。このようなアルカンジイルは、一般式−Ｃｎ（ＲｘＲｙ）ｎ−を有し、式中、ＲｘおよびＲｙはそれぞれ独立して低級アルキル基または水素である。
【００１６】
本明細書で用いられる用語「アルキルアリール」は、アリール基を介して親分子部分に付着したアルキル基を指す。
【００１７】
実施形態において、ゲル化剤化合物は式
【化７】
2014118411.tif 000008
の化合物であり、
式中、Ｒ１、Ｒ２、Ｒ３、Ｒ４、Ｒ５、Ｒ６、Ｒ７、Ｒ８およびＲ９はそれぞれ独立して、水素、アルキル、アリール、アリールアルキル、アルキルアリール、直鎖炭化水素、分岐鎖炭化水素、ハロゲンおよびこれらの混合物からなる群のメンバーから選択され；
Ｘ１、Ｘ２、Ｘ３、Ｘ４およびＸ５はそれぞれ独立して、水素、アルキル、アリール、アリールアルキル、アルキルアリール、アルコキシル、アリールオキシ、直鎖炭化水素、分岐鎖炭化水素、ハロゲンおよびこれらの混合物からなる群のメンバーから選択され；
該化合物はシスおよびトランス混合物であってよい。
【００１８】
実施形態において、Ｒ１、Ｒ２、Ｒ３、Ｒ４、Ｒ５、Ｒ６、Ｒ７、Ｒ８およびＲ９はそれぞれ水素であり、Ｘ１、Ｘ２、Ｘ３、Ｘ４およびＸ５はそれぞれ水素である。
【００１９】
実施形態において、Ｒ１、Ｒ２、Ｒ３、Ｒ４、Ｒ５、Ｒ６、Ｒ７、Ｒ８およびＲ９の少なくとも１つはアルキルである。
【００２０】
実施形態において、Ｒ１、Ｒ２、Ｒ３、Ｒ４、Ｒ５、Ｒ６、Ｒ７、Ｒ８およびＲ９の少なくとも１つはアルキルであり、Ｘ１、Ｘ２、Ｘ３、Ｘ４およびＸ５はそれぞれ水素である。
【００２１】
実施形態において、ゲル化剤は式
【化８】
2014118411.tif 000009
のシスおよびトランス混合物を含む化合物である。
【００２２】
実施形態において、ゲル化剤は式
【化９】
2014118411.tif 000010
のシスおよびトランス混合物を含む化合物である。
【００２３】
実施形態において、ゲル化剤は式
【化１０】
2014118411.tif 000011
のシスおよびトランス混合物を含む化合物である。
【００２４】
実施形態において、ゲル化剤は式
【化１１】
2014118411.tif 000012
のシスおよびトランス混合物を含む化合物である。
【００２５】
ゲル化剤化合物は、アルキル−またはアリール−マグネシウムハロゲン化物（グリニャール試薬）とケトンとの反応によって調製されてよい。
【００２６】
特定の実施形態において、ゲル化剤化合物は、ケトン部分に４−ｔｅｒｔ−ペンチル基を含む。
【００２７】
実施形態において、ゲル化剤化合物は、以下の反応スキーム
【化１２】
2014118411.tif 000013
によって調製されるシス／トランス（４−ｔｅｒｔ−ペンチル）−１−フェニルシクロヘキサノールを含む。
【００２８】
実施形態において、本明細書中のゲル化剤化合物は、以下の反応スキーム
【化１３】
2014118411.tif 000014
によって調製されるシス／トランス２−メチル−１−フェニルシクロヘキサノールを含む。
【００２９】
実施形態において、本明細書中のゲル化剤化合物は、以下の反応スキーム
【化１４】
2014118411.tif 000015
によって調製されるシス／トランス３−メチル−１−フェニルシクロヘキサノールを含む。
【００３０】
実施形態において、本明細書中のゲル化剤化合物は、以下の反応スキーム
【化１５】
2014118411.tif 000016
によって調製されるシス／トランス４−メチル−１−フェニルシクロヘキサノールを含む。
【００３１】
本開示はさらに、担体と；本明細書中に記載される式のゲル化剤化合物とを含む組成物を提供する。担体は、目的の組成物に適した、または所望される任意の担体であってよい。実施形態において、担体は、ワックス、オイル、溶媒、水、有機液体、炭化水素液体、無機液体およびこれらの組合せからなる群のメンバーを含む。実施形態において、担体は、１２０℃以上の融点を有する少なくとも１つのワックスを含む。
【００３２】
ある実施形態において、提供される相変化インクは、担体と；任意の着色剤と；本明細書中に記載される式のゲル化剤化合物とを含む。
【００３３】
実施形態において、相変化インク担体は、少なくとも１つのワックスを含む。実施形態において、相変化インク担体は、１２０℃以上の融点を有する少なくとも１つのワックスを含む。
【００３４】
本明細書中の相変化インク組成物は、任意の適切なインク担体または賦形剤（例えばパラフィン、微結晶ワックス、ポリエチレンワックス、エステルワックス、アミド、脂肪酸および他の蝋様材料、脂肪アミド含有材料、スルホンアミド材料、（様々な天然源（例えばタル油ロジンおよびロジンエステル）から製造される）樹脂状材料、ならびに多くの合成樹脂、オリゴマー、ポリマーおよびコポリマー（さらに後述するもの等））を含んでよい。
【００３５】
実施形態において、本明細書中の相変化インク組成物は、ポリアルキレンワックス担体を含み、実施形態において、ポリメチレンワックス、ポリエチレンワックスまたはこれらの組合せの混合物を含む。
【００３６】
実施形態において、本明細書中の相変化インク組成物は、生物分解可能なワックス担体を含む。実施形態において、生物分解可能なワックスは、生物分解可能なポリエチレンワックスである。ワックスは、企業（Ｔｈｅ  Ｉｎｔｅｒｎａｔｉｏｎａｌ  Ｇｒｏｕｐ，Ｉｎｃ．およびＳａｓｏｌ  Ｗａｘ等）から入手できるような、コンポスト化可能／生物分解可能なポリエチレンワックスであってよい。
【００３７】
実施形態において、本明細書中の相変化インク組成物はさらに、低融点ワックス担体を含む。実施形態において、低融点ワックスは、ポリアルキレンワックス、機能的ワックスまたはこれらの組合せである。用語「機能的ワックス」は、当該技術の当業者に知られており、本明細書中において任意の適切な機能的ワックスを意味してよく、実施形態において、例えば、アルコール類、アミド類、エステル類、ウレタン類といった極性基を有するワックスが挙げられるが、これに限定されるものではない。本明細書中で用いられる用語「低融点ワックス」は、任意の適切な低融点ワックスを含み、実施形態において、１２０℃未満の融点を有するワックスが挙げられる。
【００３８】
相変化インク担体は、適切なアミド（例えば、ジアミド、トリアミド、テトラ−アミド、環状アミド）を含んでよい。
【００３９】
インクジェット賦形剤または担体は、相変化インク組成物の総重量に基づいて、２５から６５重量パーセントの量で相変化インク組成物中に存在してよい。実施形態において、担体は低融点ワックスであり、インク担体の総重量に基づいて、２５重量％から６５重量％未満の量で相変化インク組成物中に存在する。
【００４０】
相変化インク組成物に用いられてよい他の適切な担体材料として、イソシアネート由来樹脂およびワックス（ウレタンイソシアネート由来材料、尿素イソシアネート由来材料、ウレタン／尿素イソシアネート由来材料、およびこれらの混合物等）が挙げられる。実施形態において、相変化インク組成物は、１つまたは複数のアミドおよび１つまたは複数のイソシアネート由来材料の混合物を含んでよい。
【００４１】
適切なインク賦形剤のさらなる例として、エチレン／プロピレンコポリマーが挙げられる。
【００４２】
別のタイプのインク賦形剤として、ｎ−パラフィン系、分岐パラフィン系、および／またはナフテン系炭化水素であってよく、通常５つから１００の炭素原子を有し、一般に天然の炭化水素の精製によって調製され、ＢＥ  ＳＱＵＡＲＥ  １８５およびＢＥ  ＳＱＵＡＲＥ  １９５等があり、分子量（Ｍｎ）が１００から５０００である。
【００４３】
高度に分岐した炭化水素（通常、オレフィン重合によって調製される）（例えば、Ｂａｋｅｒ  Ｐｅｔｒｏｌｉｔｅから入手可能なＶＹＢＡＲ材料（ＶＹＢＡＲ  ２５３（Ｍｎ＝５２０）、ＶＹＢＡＲ  ５０１３（Ｍｎ＝４２０）が挙げられる））が用いられてもよい。また、インク賦形剤は、エトキシル化アルコール（Ｂａｋｅｒ  Ｐｅｔｒｏｌｉｔｅから入手可能なもの、および一般式
【化１６】
2014118411.tif 000017
のもの等）であってよく、
式中、ｘは１から５０であり、ｙは１から７０である。
【００４４】
インク賦形剤は、脂肪アミド（モノアミド、テトラ−アミド、これらの混合物等）から製造されてよい。適切なモノアミドは、５０℃から１５０℃の融点を有してよい。適切なモノアミドの具体例として、第一モノアミドおよび第二モノアミドが挙げられる。相変化インク組成物は、ステアリルステアルアミド、トリアミドまたはこれらの混合物を含んでよい。
【００４５】
高分子量の直鎖アルコール（Ｂａｋｅｒ  Ｐｅｔｒｏｌｉｔｅから入手可能なもの、および一般式
【化１７】
2014118411.tif 000018
のもの
（式中、ｘは１から５０である）等）が、インク賦形剤として用いられてもよい。
【００４６】
さらなる例として、炭化水素系ワックス（Ｂａｋｅｒ  Ｐｅｔｒｏｌｉｔｅから入手可能なポリエチレンのホモポリマー、および一般式
【化１８】
2014118411.tif 000019
のもの等）が挙げられ、
式中、ｘは１から２００である。
【００４７】
別の例として、グラフト共重合によって調製されるポリオレフィンの変性無水マレイン酸炭化水素アダクト（Ｂａｋｅｒ  Ｐｅｔｒｏｌｉｔｅから入手可能なもの、および一般式
【化１９】
2014118411.tif 000020
のもの等）が挙げられ、
式中、Ｒは１つから５０の炭素原子を有するアルキル基であり、Ｒ’は５つから５００の炭素原子を有するエチル基、プロピル基、イソプロピル基、ブチル基、イソブチル基またはアルキル基であり、ｘは９から１３であり、ｙは１から５０である。
【００４８】
相変化インクに適したインク賦形剤のさらなる例として、ロジンエステル；ポリアミド；ダイマー酸アミド；脂肪酸アミド；流体パラフィンワックス；流体微結晶ワックス；フィッシャー−トロプシュワックス；ポリビニルアルコール樹脂；ポリオール；セルロースエステル；セルロースエーテル；ポリビニルピリジン樹脂；脂肪酸；脂肪酸エステル；ポリスルホンアミド；フタレート可塑剤；シトレート可塑剤；マレエート可塑剤；スルホン（ジフェニルスルホン、ｎ−デシルスルホン、ｎ−アリールスルホン、クロロフェニルメチルスルホン等）；ポリビニルピロリジノンコポリマー；ポリビニルピロリドン／ポリ酢酸ビニルコポリマー；ノボラック樹脂；天然産物ワックス（密蝋、モンタン蝋、キャンデリラ蝋等）；直鎖状第一アルコール類と直鎖状長鎖アミド類または脂肪酸アミド類との混合物（約６つから約２４の炭素原子を有するもの等）が挙げられる。さらに、４つから１６の炭素原子を有する直鎖状長鎖スルホン（ｎ−プロピルスルホン、ｎ−ペンチルスルホン、ｎ−ヘキシルスルホン、ｎ−ヘプチルスルホン、ｎ−オクチルスルホン、ｎ−ノニルスルホン、ｎ−デシルスルホン、ｎ−ウンデシルスルホン、ｎ−ドデシルスルホン、ｎ−トリデシルスルホン、ｎ−テトラデシルスルホン、ｎ−ペンタデシルスルホン、ｎ−ヘキサデシルスルホン等）が、適切なインク賦形剤材料である。
【００４９】
米国特許第６９０６１１８号に記載されるインク賦形剤もまた、用いられてよい。インク賦形剤は、分岐トリアミドを含んでよく、米国特許第６８６０９３０号に記載されるもの
【化２０】
2014118411.tif 000021
等があり、
式中、ｎは３４から４０の平均値を有し、ｘ、ｙおよびｚはそれぞれゼロまたは整数であってよく、ｘ、ｙおよびｚの合計は５から６である。
【００５０】
任意で、可塑剤（固体の、または液体の可塑剤のいずれであってもよい）（ベンジルフタレート、トリアリールリン酸エステル、ペンタエリトリトールテトラベンゾエート、ジアルキルアジペート、ジアルキルフタレート、ジアルキルセバケート、アルキルベンジルフタレート、エチレングリコールモノステアレート、グリセロールモノステアレート、プロピレングリコールモノステアレート、ジシクロヘキシルフタレート、ジフェニルイソフタレート、トリフェニルホスフェート、ジメチルイソフタレートおよびこれらの混合物等）もまた、インク担体に含まれてよい。可塑剤は、インク担体中に任意の量で存在し、インク担体の０．０５重量％等である。
【００５１】
ヒンダードアミン抗酸化剤が任意で、インク中に任意の量で存在してよく、総インク組成物の０．００１から約０．５０重量パーセント等である。
【００５２】
適切なヒンダードアミン抗酸化剤として、一般式
【化２１】
2014118411.tif 000022
のものが挙げられ、
式中、Ｒ１およびＲ２はそれぞれ、互いに独立して、水素原子またはアルキル基（直鎖アルキル基、分岐鎖アルキル基、飽和アルキル基、不飽和アルキル基、環状アルキル基、置換アルキル基、および非置換アルキル基が挙げられる）であってよく、ヘテロ原子（酸素、窒素、硫黄、シリコン、リン、ホウ素等）がアルキル基に存在しても存在しなくてもよく、一実施形態において、少なくとも１つの炭素原子が置換される場合、置換はアルキルまたはフェニルであってよい。
【００５３】
適切なヒンダードアミン抗酸化剤の具体例として、Ｃｒｏｍｐｔｏｎから市販されている以下の抗酸化剤；ＮＡＵＧＵＡＲＤ（登録商標）４４５（Ｒ１＝Ｒ２＝Ｃ（ＣＨ３）２Ｐｈ）、ＮＡＵＧＵＡＲＤ（登録商標）６３５（Ｒ１＝Ｒ２＝−ＣＨ（ＣＨ３）Ｐｈ）、ＮＡＵＧＵＡＲＤ（登録商標）ＰＳ−３０（Ｒ１＝Ｃ４またはＣ８、Ｒ２＝Ｃ４またはＣ８）等が挙げられる。
【００５４】
ヒンダードフェノール抗酸化剤が与えられてもよい。一実施形態において、ヒンダードフェノールは、比較的高い濃度で存在する。高濃度のヒンダードフェノール抗酸化剤が、それ自体の酸化の開始を遅らせることによって、長期熱安定性を最大にする。ヒンダードフェノール抗酸化剤は、インク中に任意の量で存在し、実施形態において、総インク組成物の０．０１重量％から４．０重量％である。適切なヒンダードフェノール抗酸化剤の具体例として、ＥＴＨＡＮＯＸ（登録商標）３３０、ＩＲＧＡＮＯＸ（登録商標）１０１０が挙げられる。これらヒンダードフェノール抗酸化剤の２つ以上の混合物が用いられてもよい。
【００５５】
ロジンエステル樹脂（この混合物）もまた、相変化インク組成物に含まれてよい。ロジンエステル樹脂は任意の量で存在し、実施形態において、総インク組成物の０．５重量％から２０重量％である。適切なロジンエステル樹脂の例として、Ｐｉｎｅｃｒｙｓｔａｌ  ＫＥ−１００（荒川化学工業株式会社から市販されている）が挙げられる。
【００５６】
相変化インク組成物は、インク担体を含んでよく、実施形態において、ワックスおよび任意で他の担体成分を任意の量で含み、実施形態において、インクの少なくとも５０重量％からインクの約９９重量％以下の量である。実施形態において、相変化インク組成物の総重量の２５から６５重量％の量である。
【００５７】
一実施形態において、インク担体は、１１０℃未満の融点を、別の実施形態において、１００℃未満の融点を有する。
【００５８】
相変化インク組成物は、任意の量で存在する任意の着色剤（従来の染料、顔料ならびにこれらの混合物および組合せからなる群から選択される着色剤等）を含んでよい。複数の着色剤が含まれる場合、相変化インク組成物中に存在する着色剤の総量は、所望の色または色相を得るような任意の量であってよく、実施形態において、相変化インク組成物の総重量に基づいて、着色剤の総量が０．１から５０重量パーセントである。
【００５９】
任意の着色剤がインクにおいて使用されてよく、染料、顔料、これらの混合物を含むが、着色剤はインク賦形剤中に溶解または分散され得ることを条件とする。組成物は、従来のインク着色剤材料（Ｃｏｌｏｒ  Ｉｎｄｅｘ（Ｃ．Ｉ．）Ｓｏｌｖｅｎｔ  Ｄｙｅｓ、Ｄｉｓｐｅｒｓｅ  Ｄｙｅｓ、修飾ＡｃｉｄおよびＤｉｒｅｃｔ  Ｄｙｅｓ、Ｂａｓｉｃ  Ｄｙｅｓ、Ｓｕｌｐｈｕｒ  Ｄｙｅｓ、Ｖａｔ  Ｄｙｅｓ等）と組み合わせて使用してよい。
【００６０】
特定の実施形態において、本明細書中の相変化インク組成物は、色素性相変化インク組成物である。顔料は、金属フタロシアニン、無金属フタロシアニンならびにこれらの混合物および組合せからなる群から選択される。実施形態において、相変化インク組成物は、シアン、緑、青、黒、カーボンブラック、Ｐｉｇｍｅｎｔ  Ｂｌｕｅ、銅フタロシアニンならびにこれらの混合物および組合せからなる群から選択される顔料を含む。特定の実施形態において、顔料はシアン顔料である。
【００６１】
顔料は、相変化インク組成物の総重量に基づいて、顔料の総量が０．１から２０パーセントの量で存在してよい。
【００６２】
インク成分は、一緒に混合されてから、均一なインク組成物が得られるまで１００℃から１４０℃以下の温度に加熱されて撹拌された後に、インクが周囲温度に冷却されてよい。インクは、周囲温度にて固体である。特定の実施形態において、形成プロセス中、溶融状態のインクを、型に注入してから、冷やして凝固させるとインクスティックが形成される。本明細書中のインクジェットプリンタスティックまたはペレットは、担体、ゲル化剤化合物および任意の着色剤を含む相変化インク組成物を含む。
【００６３】
本明細書中で開示されるインクは、ダイレクト印刷インクジェットプロセス用の装置、および非ダイレクト（オフセット）印刷インクジェット用途において、使用されてよい。
【００６４】
任意の適切な下地材または記録紙が使用されてよく、普通紙（ＸＥＲＯＸ（登録商標）４０２４紙、ＸＥＲＯＸ（登録商標）Ｉｍａｇｅ  Ｓｅｒｉｅｓ紙等）、Ｃｏｕｒｔｌａｎｄ  ４０２４  ＤＰ紙、罫線入りノート紙、ボンド紙、シリカコート紙（シャープ社製のシリカコート紙等）、ＪｕＪｏ紙、Ｈａｍｍｅｒｍｉｌｌ  Ｌａｓｅｒｐｒｉｎｔ  Ｐａｐｅｒ、透過性材料、生地、繊維製品、プラスチック、高分子フィルム、無機下地材（金属等）および木材等が挙げられる。
【実施例】
【００６５】
実施例１
シス／トランス４−ｔｅｒｔ−ペンチル−１−フェニルシクロヘキサノールの調製。
【化２２】
2014118411.tif 000023
【００６６】
撹拌棒を備え、滴下漏斗および還流コンデンサを装着した、オーブン乾燥させた１リットルの３つ口の丸底フラスコに、酸洗浄し、エタノールリンスし、乾燥させたマグネシウム（１３．５グラム、５５５ｍｍｏｌ）を加えた後、ジエチルエーテル（量：２５０ミリリットル）をカニューレを介して移した。滴下漏斗をブロモベンゼン（５７．０ミリリットル、５４１ｍｍｏｌ）で満たし、Ｉ２結晶を反応フラスコに加えて反応を開始し、臭化物を滴下により添加してエーテルの安定した還流を維持した。添加は、３０分経過後に完了した。次に、滴下漏斗を４−（ｔｅｒｔ−ペンチル）シクロヘキサノン（Ｏｒｉｖｏｎｅ（商標））（７６グラム、０．４５モル）で満たし、ケトンをグリニャール溶液内に撹拌しながら１時間にわたって滴下によりゆっくり加え、反応を室温で一晩進行させた。反応内容物を、氷および３００ミリリットルの１０％  ＮＨ４Ｃｌの混合物のビーカー内に慎重に注ぎ、Ｍｇ塩類を加水分解した。エタノールをロトバップ（ｒｏｔｏｖａｐ）を介して懸濁液から除去し、７５０ミリリットルのジクロロメタンを加えた。混合物を１リットルの分離漏斗へ移し、ジクロロメタン層を飽和重炭酸塩溶液ブライン溶液で逐次抽出した。最後に、ジクロロメタン層をＭｇＳＯ４により乾燥し、ろ過し、溶媒をロトバップによって蒸発させると、９１グラム（３６９ｍｍｏｌ、６８．２％の収率）のシス／トランス４−ｔｅｒｔペンチル−１−フェニルシクロヘキサノールが、ベージュ色の芳香性の粉末として供給された。
【００６７】
シス／トランス産物混合物の構造を、１Ｈ  ＮＭＲ分光法（４００ＭＨｚ、ＣＤＣｌ３）によって確かめた：δ７．５８−７．２８（ｍ、５Ｈ、Ｃ６Ｈ５）、２．５８（ｄ、２Ｈ、シクロヘキシルＣ−２  Ｈｅｑ）、１．７９−１．６９（ｍ、６Ｈ、シクロヘキシルＣ−２  Ｈａｘ、Ｃ−３  ＨａｘおよびＨｅｑ）、１．３４（ｍ、１Ｈ、シクロヘキシルＣ−４  Ｈａｘ（トランス異性体））、１．２１（ｍ、１Ｈ、シクロヘキシルＣ−４  Ｈａｘ（シス異性体））、１．０６（ｑ、２Ｈ、ＣＨ３ＣＨ２Ｃ（ＣＨ３）２）、０．８０（ｔ、３Ｈ、ＣＨ３ＣＨ２）、０．７２（ｓ、６Ｈ、ＣＨ３ＣＨ２Ｃ（ＣＨ３）２）。
【００６８】
実施例２
シス／トランス２−メチル−１−フェニルシクロヘキサノールの調製（予測）。
【化２３】
2014118411.tif 000024
【００６９】
撹拌棒を備え、滴下漏斗および還流コンデンサを装着した、オーブン乾燥させた１リットルの３つ口の丸底フラスコに、酸洗浄し、エタノールリンスし、乾燥させたマグネシウム（１３．５グラム、５５５ｍｍｏｌ）を加えた後、ジエチルエーテル（量：２５０ミリリットル）をカニューレを介して移す。滴下漏斗をブロモベンゼン（５７．０ミリリットル、５４１ｍｍｏｌ）で満たし、Ｉ２結晶を反応フラスコに加えて反応を開始し、臭化物を滴下により添加してエーテルの安定した還流を維持する。添加は、３０分経過後に完了する。次に、滴下漏斗を２−メチルシクロヘキサノン（５０．５グラム、０．４５モル）で満たし、ケトンをグリニャール溶液内に撹拌しながら１時間にわたって滴下によりゆっくり加え、反応を室温で一晩進行させる。反応内容物を、氷および３００ミリリットルの１０％  ＮＨ４Ｃｌの混合物のビーカー内に慎重に注ぎ、Ｍｇ塩類を加水分解する。エタノールをロトバップを介して懸濁液から除去し、７５０ミリリットルのジクロロメタンを加える。その後、混合物を１リットルの分離漏斗へ移し、ジクロロメタン層を飽和重炭酸塩ブライン溶液で逐次抽出する。最後に、ジクロロメタン層をＭｇＳＯ４により乾燥し、ろ過し、溶媒をロトバップによって蒸発させると、シス／トランス２−メチル−１−フェニルシクロヘキサノール産物が供給される。
【００７０】
実施例３
シス／トランス３−メチル−１−フェニルシクロヘキサノールの調製（予測）。
【化２４】
2014118411.tif 000025
【００７１】
撹拌棒を備え、滴下漏斗および還流コンデンサを装着した、オーブン乾燥させた１リットルの３つ口の丸底フラスコに、酸洗浄し、エタノールリンスし、乾燥させたマグネシウム（１３．５グラム、５５５ｍｍｏｌ）を加えた後、ジエチルエーテル（量：２５０ミリリットル）をカニューレを介して移す。滴下漏斗をブロモベンゼン（５７．０ミリリットル、５４１ｍｍｏｌ）で満たし、Ｉ２結晶を反応フラスコに加えて反応を開始し、臭化物を滴下により添加してエーテルの安定した還流を維持する。添加は、３０分経過後に完了する。次に、滴下漏斗を３−メチルシクロヘキサノン（５０．５グラム、０．４５モル）で満たし、ケトンをグリニャール溶液内に撹拌しながら１時間にわたって滴下によりゆっくり加え、反応を室温で一晩進行させる。反応内容物を、氷および３００ミリリットルの１０％  ＮＨ４Ｃｌの混合物のビーカー内に慎重に注ぎ、Ｍｇ塩類を加水分解する。エタノールをロトバップを介して懸濁液から除去し、７５０ミリリットルのジクロロメタンを加える。その後、混合物を１リットルの分離漏斗へ移し、ジクロロメタン層を飽和重炭酸塩ブライン溶液で逐次抽出する。最後に、ジクロロメタン層をＭｇＳＯ４により乾燥し、ろ過し、溶媒をロトバップによって蒸発させると、シス／トランス３−メチル−１−フェニルシクロヘキサノール産物が供給される。
【００７２】
実施例４
シス／トランス４−メチル−１−フェニルシクロヘキサノールの調製（予測）。
【化２５】
2014118411.tif 000026
【００７３】
撹拌棒を備え、滴下漏斗および還流コンデンサを装着した、オーブン乾燥させた１リットルの３つ口の丸底フラスコに、酸洗浄し、エタノールリンスし、乾燥させたマグネシウム（１３．５グラム、５５５ｍｍｏｌ）を加えた後、ジエチルエーテル（量：２５０ミリリットル）をカニューレを介して移す。滴下漏斗をブロモベンゼン（５７．０ミリリットル、５４１ｍｍｏｌ）で満たし、Ｉ２結晶を反応フラスコに加えて反応を開始し、臭化物を滴下により添加してエーテルの安定した還流を維持する。添加は、３０分経過後に完了する。次に、滴下漏斗を４−メチルシクロヘキサノン（５０．５グラム、０．４５モル）で満たし、ケトンをグリニャール溶液内に撹拌しながら１時間にわたって滴下によりゆっくり加え、反応を室温で一晩進行させる。反応内容物を、氷および３００ミリリットルの１０％  ＮＨ４Ｃｌの混合物のビーカー内に慎重に注ぎ、Ｍｇ塩類を加水分解する。エタノールをロトバップを介して懸濁液から除去し、７５０ミリリットルのジクロロメタンを加える。その後、混合物を１リットルの分離漏斗へ移し、ジクロロメタン層を飽和重炭酸塩ブライン溶液で逐次抽出する。最後に、ジクロロメタン層をＭｇＳＯ４により乾燥し、ろ過し、溶媒をロトバップによって蒸発させると、シス／トランス４−メチル−１−フェニルシクロヘキサノール産物が供給される。
【００７４】
実施例１で調製した２００ミリグラムのゲル化剤を、１０ミリリットルの１００℃のドデカン溶媒中に溶解した。清澄な溶液を室温に冷やすと、軟質の不透明な自立ゲルが形成された。
【００７５】
ゲル強度の測定を、滴点の測定によって行った。滴点は、ゲル／ペースト／グリースが特定の試験条件下で、半固体から液体状態に移る温度である。これは、潤滑剤およびグリースの業界で一般的に利用されるものである。これは、使われる増粘剤（ゲル化剤）のタイプの指標、ならびに流体およびゲル化剤の粘着性の尺度となる。試験は、ＡＳＴＭ規格のＤ−５６６およびＤ−２２６５において説明されている。一般に、測定は、底に穴を有する小さなカップと、蓄熱式ヒーターと、温度計とを用いて行われる。ゲルをカップ内に入れ、底の穴を通って流れ始める点にまで加熱する。概説がＷｉｋｉｐｅｄｉａ（ｈｔｔｐ：／／ｅｎ．ｗｉｋｉｐｅｄｉａ．ｏｒｇ／ｗｉｋｉ／Ｄｒｏｐｐｉｎｇ＿ｐｏｉｎｔ）から得られる。ゲル滴点データ（以下の表１に示す）に、Ｃ６（ヘキサン）、Ｃ１２（ドデカン）およびＣ１６（ヘキサデカン）炭化水素流体中のＴＢＰＣおよびＴＰＰＣゲル化剤について、１、３および５重量％ゲル化剤のロード量での滴点結果をまとめる。概して、ゲル化剤濃度に伴って滴点が単調に増加するのがわかる。
【表１】
2014118411.tif 000027